(57)【要約】【課題】水溶性高分子と低分子化合物との良好な分離性能を有し、かつ特定のグラジエント条件下において微量の低分子化合物の検出を妨げる妨害ピークを抑制しうる充填剤を提供する。【解決手段】低分子化合物を吸着しうる多孔性有機高分子担体に、メトキシエチルアクリレートなどのアルコキシアルキルアクリレートをグラフト重合させることにより、上記課題を解決する充填剤が得られる。担体となる多孔性有機高分子の原料モノマーとしては、例えばグリセリンジメタクリレートなど、２個のエチレン性炭素−炭素二重結合と１個の水酸基を有する化合物が好ましい。また、上記多孔性有機高分子担体１００質量部に対して、上記メトキシエチルアクリレートが１〜２０質量部の割合でグラフト重合させることが好ましい。【選択図】なし【特許請求の範囲】
【請求項１】
低分子化合物を吸着しうる多孔性有機高分子担体にアルコキシアルキルアクリレートがグラフト重合した充填剤。
【請求項２】
アルコキシアルキルアクリレートがメトキシエチルアクリレートである請求項１に記載の充填剤。
【請求項３】
上記多孔性有機高分子が、２個のエチレン性炭素−炭素二重結合と１個の水酸基を有する化合物を原料モノマーの９０質量％以上使用して得られた架橋有機高分子であることを特徴とする、請求項１または２に記載の充填剤。
【請求項４】
上記２個のエチレン性炭素−炭素二重結合と１個の水酸基を有する化合物が、グリセリンジメタクリレートであることを特徴とする、請求項３に記載の充填剤。
【請求項５】
上記多孔性有機高分子担体１００質量部に対して、上記メトキシエチルアクリレートが１〜２０質量部の割合でグラフト重合したことを特徴とする、請求項１〜４のいずれかに記載の充填剤。
【請求項６】
請求項１〜５のいずれかに記載の充填剤が充填された液体クロマトグラフィー用カラム。
【発明の詳細な説明】
【技術分野】
【０００１】
本発明は、水溶性高分子と低分子化合物とを含む試料を対象とした分析に使用される充填剤に関する。より詳しくは、本発明は、タンパク質などの高分子化合物を含む生体由来などの試料中の微量の低分子化合物を、高速液体クロマトグラフィー（以下「ＨＰＬＣ」ともいう。）分析などにより分離、分析する際に使用される充填剤に関する。
【背景技術】
【０００２】
生体由来の試料等に含まれる低分子化合物を対象としてクロマトグラフィー分析を行う場合、その試料中に共存するタンパク質などの水溶性高分子が充填剤に吸着しやすいことが問題される。そのため、タンパク質等の吸着を防ぎつつ低分子化合物を好適に分離するためのクロマトグラフィー用充填剤が開発されており、これまでにも提案されてきている（例えば特願２００５−２１５９３０号など）。
【０００３】
ところが、従来のそのような充填剤を、例えばアルブミンを含有する試料を対象としたグラジエント条件下での分析において使用した場合、ＵＶ検出におけるクロマトグラムに妨害ピークが見られることがある。この妨害ピークは低分子化合物が溶出するところに出現するため、微量の低分子化合物の検出を妨げるおそれがあり、大きな問題である。
【０００４】
クロマトグラフィー分析における分離性能などを向上させるために、支持体となる高分子化合物に別種の単量体を付加重合させて得られる充填剤としては、例えば下記のようなものが提案されている。
【０００５】
特許第３０５９４４３号公報（特許文献１）には、ヒドロキシル基を有する親水性ポリマーを支持体粒子とし、この支持体粒子の表面に所定の式で表される反復単位を含有するポリマーをグラフト重合により結合させて得られる、クロマトグラフィー用の分離材料が記載されている。
【０００６】
特公平８−７１９７号公報（特許文献２）には、ジ（メタ）アクリル酸エステルなどの単量体を用いて調製された疎水性架橋重合体粒子の表面に、２−ヒドロキシエチル（メタ）アクリレートなどの単量体を用いて調製された、厚さ１０〜３００Åの親水性重合体の層が形成された被覆重合体粒子からなる、液体クロマトグラフィー用充填剤が記載されている。
【０００７】
特許第３３１６９１５号公報（特許文献３）には、ビニル単量体（例えばグリセロールジ（メタ）アクリレートなど）を含浸させた有機重合体粒子（種粒子）と、２−ヒドロキシエチル（メタ）アクリレートなどの親水性ビニル単量体とを用いたシード重合法により得られる、粒子表面が親水化された分離用樹脂が記載されている。
【０００８】
しかし、これらの特許文献においては、上述のような妨害ピークに関する問題について検討されておらず、支持体となる重合体の表面に特定の化合物（例えば本発明で使用されるメトキシエチルアクリレート）をグラフト重合させることにより、クロマトグラフィー分析での妨害ピークを抑制する効果が表れ、低分子化合物を含有する試料を対象とする際に好適に用いることができる充填剤が得られることは記載されていない。
【特許文献１】特許第３０５９４４３号公報
【特許文献２】特公平８−７１９７号公報
【特許文献３】特許第３３１６９１５号公報
【発明の開示】
【発明が解決しようとする課題】
【０００９】
本発明は、上述のような従来技術に伴う問題点を解決するためのものであり、水溶性高分子と低分子化合物との良好な分離性能を有し、かつ特定のグラジエント条件下において微量の低分子化合物の検出を妨げる妨害ピークを抑制しうる充填剤を提供することを課題とする。
【課題を解決するための手段】
【００１０】
本発明者らは、グリセリンジメタクリレートなどを原料モノマーとする低分子化合物を吸着しうる多孔性有機高分子に、アルコキシアルキルアクリレートをグラフト重合させて得られる充填剤を用いることにより、ＨＰＬＣ分析でのＵＶ検出における妨害ピークの出現が従来より抑制されることを見出し、本願発明を完成させるに至った。
【００１１】
すなわち本発明は、下記〔１〕〜〔６〕の事項に関する。
〔１〕  低分子化合物を吸着しうる多孔性有機高分子担体にアルコキシアルキルアクリレートがグラフト重合した充填剤。
〔２〕  アルコキシアルキルアクリレートがメトキシエチルアクリレートである上記〔１〕に記載の充填剤。
〔３〕  上記多孔性有機高分子が、２個のエチレン性炭素−炭素二重結合と１個の水酸基を有する化合物を原料モノマーの９０質量％以上使用して得られた架橋有機高分子であることを特徴とする、上記〔１〕または〔２〕に記載の充填剤。
〔４〕  上記２個のエチレン性炭素−炭素二重結合と１個の水酸基を有する化合物が、グリセリンジメタクリレートであることを特徴とする、上記〔３〕に記載の充填剤。
〔５〕  上記多孔性有機高分子担体１００質量部に対して、上記メトキシエチルアクリレートが１〜２０質量部の割合でグラフト重合したことを特徴とする、上記〔１〕〜〔４〕のいずれかに記載の充填剤。
〔６〕  上記〔１〕〜〔５〕のいずれかに記載の充填剤が充填された液体クロマトグラフィー用カラム。
【発明の効果】
【００１２】
本発明の充填剤を用いることにより、特定のグラジエント条件下で出現する妨害ピークを抑制することが可能となる。これにより、水溶性高分子と低分子化合物とを含む試料における低分子化合物を分離、分析する際に、本発明の充填剤を好適に使用できる。
【発明を実施するための最良の形態】
【００１３】
以下、本発明の充填剤に関する多孔性有機高分子、アルコキシアルキルメタクリレート（特にメトキシエチルアクリレート）のグラフト重合および分析における利用などについて、順次説明する。
【００１４】
多孔性有機高分子
本発明の充填剤の担体としては、低分子化合物を吸着しうる多孔性有機高分子を使用する。生体由来の低分子化合物には極性の高いものが多く、この極性の高い低分子化合物の充填剤での保持の程度は、水素結合性や双極子相互作用などの静電的相互作用と疎水性相互作用との両方により決められる。そのため、本発明で用いられる多孔性有機高分子の水素結合性や疎水性は適切に調整することが求められる。
【００１５】
本発明で使用される多孔性有機高分子は、低分子化合物に対する適切な吸着性を有し、かつ後述するようにアルコキシアルキルアクリレートがグラフト重合しうるものであれば特に限定されず、適宜好適なモノマーを原料として選択し、調製することが可能である。
【００１６】
例えば、本発明における多孔性有機高分子の原料モノマーとしては、２個のエチレン性炭素−炭素二重結合と１個の水酸基を有する化合物を好ましく用いることができる。このような化合物を用いて得られる多孔性有機高分子は、水素結合性および疎水性相互作用ならびに架橋構造による強度を適度に有するなどのことから、低分子化合物の分離を目的とするＨＰＬＣ分析の充填剤として好適である。
【００１７】
上記２個のエチレン性炭素−炭素二重結合と１個の水酸基を有する化合物としては、２−ヒドロキシ−１，３−ジ（メタ）アクリロキシプロパン（１，３−ジ(メタ)アクリル酸グリセロール）、１−ヒドロキシ−２，３−ジ（メタ）アクリロキシプロパン（１，２−ジ(メタ)アクリル酸グリセロール）、２−ヒドロキシ−１,３−ジアリロキシプロパン、
２−ヒドロキシ−１,３−ジビニロキシプロパンなどが挙げられる。これらの化合物の中
でも、得られる充填剤粒子の径を小さくでき、ＨＰＬＣ用充填剤としての高性能化を図れるなどのことから、下記式（１）で表されるグリセリンジメタクリレート（２−ヒドロキシ−１，３−ジメタクリロキシプロパンが特に好ましい。
【００１８】
ＣＨ2=Ｃ(ＣＨ3)-Ｃ(Ｏ)-Ｏ-ＣＨ2-ＣＨ(ＯＨ)-ＣＨ2-Ｏ-Ｃ(ＣＨ3)=ＣＨ2    …（
１）
上記原料モノマーとしては、上述した化合物以外にも、充填剤用の多孔性有機高分子のモノマーとして従来公知の化合物を併用することができる。例えば、スチレン、ジビニルベンゼン、メチルアクリレート、ビス（メタ）アクリルアミド、エチル（メタ）アクリレート、ヒドロキシエチル（メタ）アクリレート、グリシジル（メタ）アクリレート、エチレングリコールジ（メタ）アクリレート、（メタ）アクリルアミド、グリセリンモノ（メタ）アクリレート等が挙げられる。
【００１９】
また、上記原料モノマーにおける、上記２個のエチレン性炭素−炭素二重結合と１個の水酸基を有する化合物の割合は、９０質量％以上が好ましく、９５質量％以上がより好ましく、９９質量％以上がさらに好ましい。上記割合を満たすことにより、水素結合性が大きく、極性の高い低分子化合物であっても充分に分離することが可能である多孔性有機高分子が得られる。
【００２０】
アルコキシアルキルアクリレート
本発明で用いられるアルコキシアルキルアクリレートのアルコキシ基は炭素数１〜３のアルコキシ基が好ましく、特にメトキシ基が好ましい。また、アルコキシアルキル基のアルキル基は炭素数１〜４のアルキル基の残基が好ましく、特にエチル基残基（すなわちエチレン基）が特に好ましい。アルコキシアルキルアクリレートとしてはメトキシエチルアクリレートが特に好ましい。以下、メトキシエチルアクリレートを例として本発明を説明する。
【００２１】
メトキシエチルアクリレート
本発明で用いられるメトキシエチルアクリレートは、下記式（２）で表される化合物である。
【００２２】
ＣＨ2=ＣＨ-Ｃ(Ｏ)-Ｏ-ＣＨ2-ＣＨ2-Ｏ-ＣＨ3    …（２）
このメトキシエチルアクリレートは、前述したような多孔性有機高分子にグラフト重合により結合し、多孔性有機高分子担体の表面に層を形成する。このグラフト重合は、通常、多孔性有機高分子におけるエチレン性炭素−炭素二重結合の未反応の部位に対して行われる。一方、低分子化合物の吸着性を阻害しない範囲で、多孔性有機高分子の水酸基にグラフト重合させることも可能であり、その場合は適切な重合開始剤（例えば硝酸セリウム(IV)アンモニウムなど）を使用すればよい。
【００２３】
多孔性有機高分子にメトキシエチルアクリレートがグラフト重合した充填剤
本発明の充填剤は、例えば後述するような製造方法により、多孔性有機高分子を担体とし、この多孔性有機高分子にメトキシエチルアクリレートをグラフト重合させて得られる。この担体となる多孔性有機高分子は、球状粒子であってもモノリスであってもよい。以下、本発明の充填剤の一実施形態として、球状の多孔性有機高分子担体を用いて得られる、球状粒子の充填剤について説明することがあるが、本発明の充填剤の形状はこれに限定されるものではない。
【００２４】
多孔性有機高分子にグラフト重合させるメトキシエチルアクリレートの量は、担体となる多孔性有機高分子に応じて適宜調整することが可能である。例えば、多孔性有機高分子の原料モノマーとして、２個のエチレン性炭素−炭素二重結合と１個の水酸基を有する化合物を使用した場合、分離性能の高い充填剤を得るために、多孔性有機高分子１００質量部に対して、１〜２０質量部であることが好ましく、５〜１５質量部であることがさらに好ましい。なお、グラフト重合したメトキシエチルアクリレートの重量は、グラフト重合の前後における充填剤粒子の重量を比較することにより測定される。
【００２５】
また、充填剤が球状粒子である場合、ＨＰＬＣ分析などにおいては、充分な理論段数を有するよう粒子径が小さいことが求められる。そのため、重量平均粒子径は０.１〜１０
０μｍが好ましく、１〜１０μｍがより好ましく、３〜５μｍがさらに好ましい。このような粒子径の充填剤は、重合の際の分散剤の量や攪拌速度の調整や、調製された粒子の分級により得ることができる。なお、上記重量平均粒子径は「コールカウンター」（登録商標）や光学顕微鏡等により測定できる。
【００２６】
製造方法
本発明の充填剤は、担体となる多孔性有機高分子を調製した後、この多孔性有機高分子にメトキシエチルアクリレートをグラフト重合させることにより製造することができる。
【００２７】
・多孔性有機高分子の調製
本発明で用いられる多孔性有機高分子は、例えば溶液重合、塊状重合、懸濁重合、乳化重合などの公知の重合方法を用いて調製することが可能であり、調製方法は特に限定されるものではない。以下、本発明における一実施形態として、水性懸濁重合により球状粒子の多孔性有機高分子を調製する場合について説明する。
【００２８】
上記水性懸濁重合は、前述したような原料モノマーの他、希釈剤、重合開始剤などが含有される油相と、分散安定剤などが含有される水相とを混合して重合反応させる。
上記希釈剤は、生成される架橋有機高分子の粒子中に分散して取り込まれた後、除去されることにより、架橋有機高分子粒子を多孔性にするため添加される。水性懸濁重合においては、水に難溶性の有機化合物を用いることが好ましい。例えば、トルエン、キシレン、ジエチルベンゼン、ヘプタン、オクタン、ドデカン、酢酸ブチル、フタル酸ジブチル、イソアミルアルコール、１−ヘキサノール、シクロヘキサノール、２−エチルヘキサノール、１−ドデカノール、非架橋ポリスチレンなどが挙げられ、これらの化合物は単独でまたは２種以上組み合わせて使用することができる。このような希釈剤の添加量は、充填剤の多孔性と物理的強度との兼ね合いにより適宜調整することができるが、例えば、原料モノマーと希釈剤との総量を基準として１０〜９０質量％、好ましくは２０〜８０質量％、より好ましくは２５〜６０質量％の割合で用いられる。
【００２９】
上記重合開始剤としては、例えば、２,２'−アゾビス(イソブチロニトリル)（ＡＩＢＮ）、２,２'−アゾビス(２,４−ジメチルバレロニトリル)等のアゾ系化合物；過酸化ベン
ゾイル、過酸化ジクミル、過酸化ジ−ｔ−ブチル、過安息香酸−ｔ−ブチル、メチルエチルケトンペルオキシド等の有機過酸化物などを使用できる。このような重合開始剤の添加
量は、単量体の種類などに応じて適宜調整されるが、例えば、原料モノマー１００質量部に対して０.１〜５質量部の割合で用いることが好ましい。
【００３０】
一方、水相に含有される上記分散安定剤としては、例えば、ポリビニルアルコール、アルキルセルロース、ヒドロキシアルキルセルロース、カルボキシアルキルセルロース、ポリアクリル酸ナトリウム、ゼラチンなどの水溶性高分子化合物が挙げられる。水相における分散安定剤の濃度は特に限定されないが、例えば、水１００質量部に対して０.１〜５
質量部の割合で用いることが好ましい。
【００３１】
水相には、さらに、油相に含有される原料モノマーが水相に溶解するのを防ぐため、塩化ナトリウム、塩化カルシウム、硫酸ナトリウムなどの塩類を添加することが好ましい。このような塩類の濃度は特に限定されないが、溶解度の許す範囲で可能な限り高いことが好ましい。例えば、水１００質量部に対して、塩化ナトリウムであれば１〜１５質量部、塩化カルシウムであれば１〜４０質量部の割合で用いることができる。
【００３２】
また、後述する混合の際に、油相に対する水相の比率が大きすぎると、水相に溶解する原料モノマーの量が多くなり、小さすぎると油滴の合一が起こりやすくなるため、水相における水の質量は、原料モノマーおよび希釈剤の総量１００質量部に対して２００〜１０００質量部の割合が好ましい。
【００３３】
以上のような油相および水相を、水性懸濁重合を開始する前に混合し、油滴が目的とする粒子径（球状粒子の直径）になるよう分散させる。この分散の際には、微粒子化用の攪拌翼を付けた攪拌装置、または高速分散機（ホモジナイザー）などを用いることができるが、例えば、液体クロマトグラフィー用などの粒子径が比較的小さな充填剤を製造する場合は、高速分散機を好ましく用いることができる。
【００３４】
水性懸濁重合の反応は、通常の攪拌下において、通常４０〜１００℃の温度範囲で５〜１６時間行われる。この反応により得られた充填剤の微粒子は、熱水や有機溶媒などで充分洗浄し、粒子に含有されている、または付着している分散安定剤、溶媒、残存モノマー、希釈剤などを除去し、さらに必要に応じて粒子を分級した後、メトキシエチルアクリレートをグラフト重合させるために使用する。
【００３５】
・メトキシエチルアクリレートのグラフト重合
本発明の充填剤は、上述したようにして得られた多孔性有機高分子に、メトキシエチルアクリレートをグラフト重合させることにより得られる。本発明におけるこのグラフト重合の方法は特に限定されるものではないが、例えば、上記水性懸濁重合により調製された多孔性有機高分子を水性媒体中に分散させ、さらに重合開始剤およびメトキシエチルアクリレートならびに必要に応じて分散安定剤を添加し溶解させ、系内を窒素置換した後、
４０〜１００℃の温度範囲で５〜１６時間程度攪拌することにより、グラフト重合させることが可能である。
【００３６】
また、上記水性懸濁重合において重合が進行し多孔性有機高分子が生成した後、引き続きメトキシエチルアクリレートと、必要に応じて重合開始剤を添加することにより、連続的にグラフト重合させることも可能である。
【００３７】
なお、本発明による効果を阻害しない範囲において、メトキシエチルアクリレート以外のモノマーをこのグラフト重合の際に使用することも可能である。
このようにして調製された、メトキシエチルアクリレートがグラフト重合した多孔性有機高分子を、熱水や有機溶媒などで充分洗浄し、粒子に含有されている、または付着している分子安定剤、溶媒、残存モノマー、希釈剤などを除去し、さらに必要に応じて粒子を
分級することにより、本発明の充填剤が得られる。
【００３８】
分析における利用
本発明の充填剤は、水溶性高分子と低分子化合物とを含有する生体由来などの試料を対象としたＨＰＬＣなどの分析において、特に、一定のグラジエント条件下で行われるこのような分析において、好適に用いることができる。
【００３９】
上記生体由来の試料に含有される水溶性高分子としては、例えば分子量が１０,０００
程度以上のタンパク質、有機高分子、天然高分子などの水溶性高分子、より具体的には、生体由来の試料に一般に多く含まれ、分析において妨害になりやすい化合物である血清アルブミン、アルブミン２量体などが挙げられる。また、同じく低分子化合物としては、例えば分子量４,０００程度以下の有機化合物、より具体的には、カフェイン、テオブロミ
ン、テオフィリン、バルビタール類、２−エチルピリジン、フェノール、安息香酸エチル、Ｎ,Ｎ−ジエチルアニリン、ナフタレン等、あるいは、生体試料中に含有される薬物や
薬物の代謝物などが挙げられる。
【００４０】
このような水溶性高分子および低分子化合物のうち、低分子化合物、とくに極性の高いものは本発明の充填剤により良好に保持され、ＨＰＬＣ分析において両者を充分に分離、分析することが可能である。
【００４１】
さらに、本発明の充填剤は、グラジエント条件下におけるＨＰＬＣ分析において好適に用いることができる。
例えば、分析の初期の時間は、水または５〜１０ｍＭの酢酸アンモニウム水溶液などの水性緩衝液（溶離液Ａ）のみを使用して水溶性高分子を分離し、続いて、アセトニトリルなどの水と相溶する有機溶媒と水性緩衝液との混合液（溶離液Ｂ）を漸増、溶離液Ａを漸減させて低分子化合物を分離するようなグラジエント条件は、生体由来の試料を対象としたＨＰＬＣ分析において一般的である。
【００４２】
多孔質有機高分子にメトキシエチルアクリレートがグラフト重合していない充填剤を使用し、上記のような条件下の分析を行った場合、ＵＶなどによる検出において、低分子化合物が検出される時間に亘って妨害ピークが出現することがある。しかし、本発明の充填剤を使用した場合は、そのような妨害ピークの出現が抑制され、低濃度の低分子化合物であっても充分に検出することが可能となる。
【００４３】
なお、用いる溶離液やグラジエント条件は、対象とする試料の成分組成などにより適宜調整することが可能である。例えば、溶離液Ａとして１０ｍＭの酢酸アンモニウム水溶液を用いた場合、溶離液Ｂとしては、アセトニトリルと１０ｍＭの酢酸アンモニウム水溶液との混合比率が、好ましくは６０〜１００質量％：４０〜０質量％（合計１００質量％）、より好ましくは８０〜１００質量％：２０〜００質量％の溶離液を用いることができる。
【００４４】
本発明の充填剤によるこのような効果の理由は明らかではないが、多孔性有機高分子にメトキシエチルアクリレートをグラフト重合させたことにより、従来の妨害ピークとして現れていた化合物を分離する能力が向上したことが、その一つとして考えられる。
【００４５】
実施例および試験例
以下、本発明の充填剤について実施例および試験例により更に詳細に説明する。
【実施例】
【００４６】
［グリセリンジメタクリレートの架橋重合体粒子の調製］
グリセリンジメタクリレート（ＮＫエステル７０１、新中村化学工業（株））２０００ｇとシクロヘキサノール（純正化学（株））１３４０ｇとの混合液に、２，２’−アゾビス（イソブチロニトリル）（和光純薬工業（株））３０ｇを溶解させ、油相を調製した。一方、ポリビニルアルコール（クラレ（株）製クラレポバールＰＶＡ−２２４）１２０ｇを水３リットルに溶解させ、そこへ水７リットル、次いで塩化ナトリウム２４０ｇが溶解した水溶液２リットルを加えて混合し、水相を調製した。上記油相と上記水相とを２０Ｌのステンレス製容器内で混合し、高速分散機（ホモジナイザー）にかけ、回転数と分散時間を調節することにより、油滴の最大粒子径が５μｍになるように調整した。
【００４７】
次いで、通常の撹拌翼を使用し、１５０ｒｐｍで撹拌しながら、６０℃で７時間、重合反応を行った。生成した架橋重合体粒子を遠心分離（２０００ｒｐｍ、１０分間）して上澄みを捨て、沈澱を７０℃の温水１２リットルに分散（超音波洗浄器使用）させた後、７０℃で３時間撹拌した。これを吸引ろ過し、漏斗上のケーキを７０℃の温水６０リットル、次いでアセトン１８リットルで洗浄した後、ステンレス製バットに広げて風乾し、さらに６０℃で２４時間減圧乾燥した。これを風力分級装置で分級した。コールターカウンター（ベックマン・コールター Multisizer 3）で測定したところ、重量平均粒子径５.１μｍの架橋重合体粒子１３００ｇが得られた。
【００４８】
上記工程で得られた架橋重合体粒子５０ｇに純水５００ｍｌを加え、６０℃で５時間加熱撹拌した後、粒子をろ取し、７０℃の温水２０００ｍｌ、メタノール３００ｍｌで順次洗浄した。これをステンレス製バットに広げて風乾後、さらに７０℃で２４時間減圧乾燥し、充填剤４８ｇを得た。この充填剤を「グリセリンジメタクリレート充填剤」とよぶ。
【００４９】
［メトキシエチルアクリレートのグラフト重合による充填剤の製造］
上記グリセリンジメタクリレート充填剤６.０ｇをジオキサン中に分散した。ここに、
ＡＩＢＮ０.１３ｇとメトキシエチルアクリレート１.０ｇを添加した。これらを反応容器に投入し、系内を窒素で置換した後、７０℃に過熱し３時間撹拌した。内容物をガラスフィルターで濾過した。グラスフィルター上に得られたものにジオキサン、純水、アセトンをこの順に加え、洗浄し、重量平均粒子径が５.２μｍである、メトキシエチルアクリレ
ートがクラフト重合したグリセリンジメタクリレート共重合体６．５ｇを得た。このようにして得られた充填剤を「ＰＭＥＡグラフト充填剤」と呼ぶ。
【００５０】
［カラムの性能評価］
（試験例）
上記工程により製造されたＰＭＥＡグラフト充填剤約０.６ｇを、直径４.６ｍｍ、長さ５０ｍｍのステンレス製カラムに湿式充填法により充填した。このカラムを用いて下記表１に示す条件でＨＰＬＣ分析を行い、ＵＶ検出により測定した。
【００５１】
得られたクロマトグラムを図１に示す。グラジエント時の１１〜１８分程度にかけての妨害ピークは小さく、特に１１〜１５分程度にかけて、低分子化合物のピークを妨げることはほとんどない。
【００５２】
なお、図３に、同条件下での１１〜１８分頃にかけて表れる代表的な低分子化合物のピークを示す。
（比較試験例）
ＰＭＥＡグラフト充填剤の代わりにグリセリンジメタクリレート充填剤を用いた以外は上記試験例１と同様の試験方法により、ＨＰＬＣ分析およびＵＶ検出を行った。得られたクロマトグラムを図２に示す。
【００５３】
グラジエント時の１１〜１８分にかけて妨害ピークが出現し、特に１１〜１５分程度に
かけては、本発明の充填剤（ＰＭＥＡグラフト充填剤）を用いた場合より低濃度の低分子化合物のピークが検出されにくくなる。
【００５４】
【表１】
2007170907.tif 000002
【図面の簡単な説明】
【００５５】
【図１】メトキシエチルアクリレートがクラフト重合したグリセリンジメタクリレート共重合体を用いて行われた、試験例における牛血清アルブミンのクロマトグラム（ＵＶ検出：波長２５４ｎｍ）。１minのピークが牛血清アルブミン、１１〜１８minにかけてのピークが妨害ピークを示す（ピーク２の面積：1703006）。
【図２】メトキシエチルアクリレートがクラフト重合していない、グリセリンジメタクリレート重合体を用いて行われた、比較試験例における牛血清アルブミンのクロマトグラム。図１と同様、１minのピークが牛血清アルブミン、１１〜１８minにかけてのピークが妨害ピークを示す（ピーク２の面積：4454565）。
【図３】比較例および比較試験例と同一条件下における、低分子化合物を含有する標準サンプル（注入量10μＬ）のクロマトグラム。各ピークは、1：ウラシル（分子量112、20mg/L）、２：カフェイン（分子量194、100mg/L）、３：2−エチルピリジン（分子量102、50ｍｇ/L）、４：フェノール（分子量94、360ｍｇ/L）、５：安息香酸エチル（分子量150、500ｍｇ/L）、６：N,N-ジエチルアニリン（分子量149、40ｍｇ/L）、７：ナフタレン（分子量128、100ｍｇ/L）を示す。
【図１】
2007170907.tif 000003
【図２】
2007170907.tif 000004
【図３】
2007170907.tif 000005